Brevet FR2522030A1 — publié le 19830826

La pr&sente invention concerne un procédé de blan- chiment s&lectif de pate à papier. On sait que l'on distingue deux grandes sortes de pates à papier destin&es à la fabrication de deux grands types de papier (cartons mis à part): les pates chi miques blanchies, destinées à la fabrication de papiers de qualité, tels que les papiers pour impression-6 criture- les pates mécaniques traditionnelles (ou thermomé- caniques) destinées à la fabrication de papier Journal ou assimil&. I 1 arrive que certaines sources de matières premières conduisent à l'obtention de pates contenant des mélanges de fibres longues et de fibres courtes (p Ates mécanique ou thermom&canique) avec lesquelles il est très difficile d'obtenir un degré de blancheur permettant la fabrication d'un papier de qualité*. La présente invention vise & apporter une solution à ce problème; c'est ainsi qu'elle a pour objet un pro- cédé de blanchiment sélectif de pate à papier dont l'o- riginalit& consiste à soumettre une pate obtenue par mise en suspension de matières fibreuses à une S 4 paration m&- canique en deux ou plusieurs fractions se différenciant par la longueur des fibres qui les composent essentiel- lemeut puis à soumettre chacune des fractions recueillies à un processus de blanchiment spécifique du type de fi- bre majoritaire dans ladite fraction Selon ua mode de r&alisation de l'invention, la pate est obtenue par cuissons alcalines de v&gétaux annuels ou vivaces. Le proc Adé selon l'invention permet ainsi de s'af- franchir des servitudes d'importation des pites chimi- ques provenant de bois de haute qualit& non disponibles sur le marche français. Le recyclage des vieux papiers permet bien &videnment de disposer d'une autre source importante de fibres faci- lement disponibles sur le march& national; les processus de r Tcupération existant se limitent en général à un traitement de d&sencrage, ce qui conduit à l'obtention de pates de qualit& optique médiocre, leur blancheur se situant entre 58 et 62 Q E; blancheur nettement in- suffisante pour l'obtention de papiers de qualité pour lesquels on demande une blancheur avoisinant 70-72 G E. Les illustrés et les magazines constituent une source de matières premières importantes relativement peu ex- ploit 6 e jusqu'alors car contenant un pourcentage élevé de bcharges minérales nuisibles Le proc&d& selon l'invention permet également d'uti- liser et d'ennoblir la pate obtenue après désencrage dos illustrés pour magasinespour permettre son utilisation dans des papiers de qualit& satisfaisante, ou même de qualité sup&rieure. C'est ainsi que, selon un mode de r&alisation particu- lier do l'itnvention, le proc&d& consiste & soumettre la pite obtenue par mise en suspension, d&sencrage et &pura- tien de vieux papiers et notament d'illustr&s pour msa- gaziseà une séparation mécanique en deux ou plusieurs fractions se diff&renciant par la longueur des fibres qui les composent essentiellement Le pourcentageo en fibres longues (de 1,5 A 4,5 rm) se sitoue entre 30 et 70 % et de préférence entre 35 et 45 % de la totalité de la matirre première introduite, et le blanchiment de ces fractions est effectué en tour descendante en milieu oxydant en présence d'eau oxyg&n 6 e ou de composés similaires Le pourcentage en fibres courtes (de 0,3 A 2, 5 ma), éventuellement accempagsn&es de charges, se situe entre 70 et 30 % et de préf&rence entre 4,et 35 % de la totalité de la matière première introduite, et le blanchiment de ces fractions est effectué on tour ascendante, en milieu rédacteur aon présence d'hydrosulfite ou de compos&s ai- milaires. Chacune des fractions peut bien entendu être recueillie et utilisée sp&ar&ment suivant le degré de blancheur ob- tenu. Il est souvent avantageux de remélanger après blan- chiment les fractions obtenues afin d'obtenir un mélange uniforme anologue à la composition de départ mais pr 6- sentant une blancheur supérieue de 20 A 30 points par rapport a la blancheur d'origine des illustrés pour ma- gazines de départ. Selon une variante du procédé, la totalité de la pate de récupération ayant subi le processus de désen- crage est blanchie dans une tour descendante en milieu oxydant, et les fibres ne sont séparées qu'après cette opération de blanchiment; on peut alors utiliser la frac- tion fibres longues, plus blanches pour la réalisation de certains papiers de qualité, la fraction fibres courtes, plus Jaune étant réservée pour la réalisation de papiers moins nobles. Selon un autre mode de réalisation du procédé, on procède à una nouveau blanchiment de chaque fraction spéci- fique du type de fibres majoritaires de ladite fraction recueillie. La présente invention sera mieux comprise d'ailleurs, et ses avantages ressortiront bien de l'exemple qui suit, d'un mode de réalisation du procédé plus spécifiquement adapté A la récupération des illustrés pour magazines. Exemple Ou met en suspension dans un pulper deux tonnes d'illustrés/magazine dans 25 m 3 d'eau puis on chauffe l'ensemble pendant 25 minutes en présence d'un mélange oxydant constitué par 1,5 % Na 2 a O 3 X silicate O,8 % acide gras, additionné de séquestrant le p H est d'environ 10. La pate présente une blancheur d'environ 51,5 G E. On procède ensuite & une étape classique de désen- crage dans une batterie de cellules de flottation suivie d'une épuration de la pate ainsi obtenue pour en éliminer tous les contaminants gênants (bandes collantes, débris métalliques, plastiques, etc) On constate une perte de 10 A 15 % en poids; et l'on obtient une pate de blancheur 67. On effectue une op&ration d'épaississage de la pate sur filtre rotatif, à une concentration située entre 3 et 6 %. La concentration est ensuite aenée aux environs de 4 % par addition d'eau, agitation, homog&n&isation, ad- dition de produits anti-mousse. On fait ensuite passer la pate homog&néis&e (blan- cheur 67) dans un appareil centrifugeur muni de perfora- tions dent le diamètre est compris entre 1 et 2 m, cet appareil tournant aux environs de 500 t/min. On divise ainsi la pite en deux fractions: l'une contenant environ 52 % de fibres longues, d'ume blancheur de 69. l'autre contenant environ 48 % de fibres courtes et do charges, d'une blancheur de 64. La fraction contenant en ma Jorit& des fibres longues go est ensuite &paissie à environ 14 % par passage sur vis munies de filtres, puis elle est introduite dans une tour descendante en mÈme temps qua milieu de blanchiment oxy- dant essentiellement compos 6 de: 1,5 % laa O a a % Silicate 0,5 % de complexant type MTPA Le traitement est effectué pendant 3 heures à 40-C puis l',e récpère ue pate de blancheur 76, La fraction contenant en majorit& des fibres cour- tes et des charges est introduite, après légère acidifi- catioe A l'aide d'acide sulfurique pour amener le p H entre 6 et 7, das une tour montante en même temps qu'une solution & 2 % de bisulfite de sodium en présence d'un S 4- questrant. 33 Le traitement est effectu& pendant 1 heure 30 A 40 OC puis l'on r 4 cupère une pite de blancheur 66. On pout utiliser sépar&ment chacune des fractions recueillies; il est dans ce cas nécessaire de bloquer la réaction d'oxydation de la pate contenant en majorité des fibres longues; on injecte alors à la base de la tour une solution de bisulfite. La r&action de réduction de la fraction contenant en majeure partie des fibres courtes et des charges est ra- pidement bloquée par simple action de l'air. On peut également m&langer les deux fractions afin d'obtenir un mélange uniforme de compositions analogues à celle de la pate de départ et l'on obtient alors une p Ate de blancheur 72, donc très satisfaisante pour l'ob- tention de papiers de qualité. * O op no 6911192 úX O nue P OOUO"gjd lue equvpueooep X"-ê v" tn 4 oejjo qso sonsuol oejq Tj sep jiuemqjjq TlWqsqq:ewmmllimu "l Cgo Tqovjj sep:itou Tqouvlq 07 E eub 00 ue çc eue-F-4 v* Fpue &Oi sep enbuoo-roub eua&-l u O les itp Ippeiu -eq-rupoi:IUT eje Tmeàd ait Tqm el OP 9 quinoq VI OP % gç 19 gt *floue *mi:Tq es 690 siuq O op quemelleu:u 6 m) 6 qe 4 Mo Q oeaq-çj op es-dilueomod e T aub éo me Uo Tq VOTPUOAOJ VI woles e gooi& P oc 0 047 ap -oil 1 rr eat Tuoid oit Tqlm el op gq TIV 404 el op % oc 40 oz *agitl* anq -Fa un 1993 xviq* op oel)Usvdmooov qumol:7 lelaql" 6 m 513 y C&O op oe'4 MOO oejq Tj ue *tel-ueomod el emb 00 me It UOT-4 vo Tpuu Agi VI idoles gpgooz" 9 eeql*p -oi 4 iq oit Tmid *ae Tlvm VI op qn T 18404 UT op qe 9 c ongle es sensuell oezq-ij op e S"ueomied el evib oo me ta Titl-avimo "fi 1 KOF 4 V*'FPU*à"-l VI U 07 EOU I)Pg)OO Jd gat Tquu VI OP 94 T Iwq O: mi OP % oz i:e oc givre OV 470 es ma e 6 t y e 6 j op serjuel oejq Tj op esvqueomod el oub ou ne ts Tiqqovjvo ic Uo Tq VOTPUOàej el ueles tpgooid fi -nou Tzusum Mod sez 4 on 1 c ET&P quq""Jou j" O ",Fded Z Ro-F & op UO-FI V Mdt 49 esvaouesq)p &UO'FB Uedouo ixe es Tu Jwd enu"qo 1100 *jvd VI emb 90 me UOT 4 *OT Pu" -ej el ueles c T 4 oelgiw:uemyqpioejq op gpgoo-U C -000 "T & UO 0-Eenuav xavlgsi)A op sou TIVOIV nuonnymo "d quuq:q O 499 04 vd VI eûb 00 ue 61 vo TilVOT Pvm A - ej VI uoles Uo Tqoelgo I Ueu Tnouv Iq op qpgooz& 8 Oi IUOT 40 vai *:ITPVT suvp Oi Tel-Tiotim Oxqçj op ed 4 ap "àb Tj -Togde 4 ueu-Fqouvlq op ousoeoojd un y ROTITTOU 00 J melq -ovij sep euaovqo ejqjqumo" v s Tud quemod -Woo sol Tub oejq Tj sep menftol VI ivd quv Touextjj Tp es BUO'Fqov zj B Mo'FBU-Ed ne xnop ue oub Tuvoq)m Mo-çq"itudg)o olm seouojq Tj seje T 4 m op uo Touadans me e"Tu j*d eu"qqe eqvd qua ea 4 qmmos V eqs Tsuoo j Témb 03 lm ga Tit 4 ovimo Je Tdvd y 94 vd op JT:*e Iqff I Ueu Tnouelq OP 9 ptooid SEOLLY Di"ILM OúOZZSZ composés oxydants similaires. 9 Proc&d& selon l'une quelconque des revendications 1 & 7, caractéris& en ce que le blanchiment des fractions contenant essentiellement des fibres courtes, est effec- tué en tour ascendante en milieu réducteur en présence d'hydrosulfite de sodium ou de compos&s similaires. -Procéd& selon l'une quelconque des revendications 3 à 9, caractérisé en ce que la totalité de la pate récu- p 6 r&e après d&sencrage est soumise à un blanchiment oxy- dant avant séparation mécanique. Il Procédé selon l'une quelconque des revendications 1 à 10, caractérisé en ce que chaque fraction est récupérée séparément après avoir subi le processus de blanchiment qui leur est spécifique. 12 Procédé selon l'une quelcouque des revendications- 1 à 10, caractérisé en ce que les différentes fractions ayant subi les processus de blanchiment qui leur sont spécifiques sont rassembl 4 ss. 13 Papier obtenu par mise en oeuvre du procid& selon l'une quelconque des revendications 1 à 12.